(57)【要約】 
【課題】  溶融スラグを有効に利用した製品を提供する。
【解決手段】  溶融スラグ粒子の重量１に対して、多孔質性の水砕スラグ粒子を重量比で１．５〜９の割合で含有し、セメントを重量比で０．２５〜２．５の割合で含有し、有機系接着剤を前記セメントに対して重量比で０．０１〜０．１の割合で含有した配合とすることで、透水性、保水性、散水による高い冷却効果、適度な硬さ、といった優位性を有する舗装構造体１０２を低コストで得ることができる。
【選択図】  図３
0003101388.tif 000002
【実用新案登録請求の範囲】
【請求項１】
溶融スラグ粒子の重量１に対して、
多孔質性の水砕スラグ粒子を重量比で１．５〜９の割合で含有し、
セメントを重量比で０．２５〜２．５の割合で含有し、
有機系接着剤を前記セメントに対して重量比で０．０１〜０．１の割合で含有していることを特徴とする舗装構造体。
【請求項２】
前記溶融スラグ粒子の密度が２．０ｇ／ｃｍ３〜２．３ｇ／ｃｍ３であり、
前記水砕スラグ粒子の密度が１．７ｇ／ｃｍ３〜１．９ｇ／ｃｍ３であることを特徴とする請求項１に記載の舗装構造体。
【請求項３】
１．０×１０−２ｃｍ／ｓｅｃ以上の透水係数と２５０リットル／ｍ３以上の保水性を有することを特徴とする請求項１または２に記載の舗装構造体。
【請求項４】
５％以下のＳＢ係数を有することを特徴とする請求項１〜３のいずれかに記載の舗装構造体。
【請求項５】
前記有機系接着剤を前記セメントに対して重量比で０．０３〜０．０８の割合で含有していることを特徴とする請求項１〜４のいずれかに記載の舗装構造体。
【請求項６】
ブロック形状を有していることを特徴とする請求項１〜５のいずれかに記載の舗装構造体。
【請求項７】
乾燥状態で水に浸けた場合に７０ｍｍ以上の吸い上げ能力を示すことを特徴とする請求項１〜６のいずれかに記載の舗装構造体。
【考案の詳細な説明】
【技術分野】
【０００１】
本考案は、家庭ゴミ等を焼却した後に焼却炉に残る残渣物を利用した舗装構造体に関する。
【背景技術】
【０００２】
家庭等から出された可燃ゴミ（燃えるゴミ）は、自治体等が運営するゴミ焼却施設で焼却処理されている。ゴミの分別や焼却技術が進んできているとはいえ、焼却炉には、ゴミを焼却した後に生じる残渣物（残りかす）が残る。この残渣物に熱処理を加えた生成物は、溶融スラグと呼ばれ、シリカ（ＳｉＯ２）、石灰（ＣａＯ）、アルミナ（Ａｌ２Ｏ３）および酸化鉄（Ｆｅ２Ｏ３）を主成分としている。
【０００３】
溶融スラグは、主に埋め立て処分されている。溶融スラグは不可避に発生するものであり、効果的に再利用できる技術が求められている。溶融スラグをタイル等のセラミックス製品の骨材や混合材料として再利用する技術が知られている。
【０００４】
これに関連して、溶融スラグの再利用ではないが、高炉で生成される溶融状態のスラグを水で急冷することで得られる水砕スラグを利用した舗装用材料が公知である。（例えば特許文献１を参照）。
【０００５】
【特許文献１】特許第３０５０７９３号公報
【考案の開示】
【考案が解決しようとする課題】
【０００６】
しかしながら、特許文献１に記載された技術において、水砕スラグの代わりに溶融スラグを用いても、強度の点で実用に耐えるものは得ることができない。これは、鉄鉱石を溶かした後の残り滓を原料とする水砕スラグと、可燃ゴミの焼却後の残り滓を原料とする溶融スラグとでは、微細な構造等が異なり、同じように利用できないことに起因する。見た目でも、水砕スラグは明灰色に近い色に見えるが、溶融スラグが暗褐色に近い色をしている点で違いがある。
【０００７】
また、溶融スラグを各種のセラミックス材料の原料として利用する研究が行われているが、廃棄物のさらにその残渣物のリサイクル製品であるにもかかわらず、高コストになるという問題があった。廃棄物等を利用したリサイクル製品は、低コストでなければ、実用にならないことは、よく知られているところであるが、溶融スラグを用いた製品は高コストになる傾向が大きく、そのため実用的な製品としての普及が遅れている。
【０００８】
また、効果的なリサイクルを進めるためには、リサイクル製品であるから低品質でよいということはなく、リサイクル製品であっても他の製品と差別化できる優れた性能が求められる。この点に関し、従来の溶融スラグを用いた製品には、リサイクル製品である、という点以外の利点はなかった。
【０００９】
本考案は、従来のアスファルトやコンクリートを用いたものに比較して、差別化できる有用で高い品質を有し、しかも低コストで得られる溶融スラグを用いた舗装構造体を提供することを目的とする。
【課題を解決するための手段】
【００１０】
本考案は、溶融スラグ粒子の重量１に対して、多孔質性の水砕スラグ粒子を重量比で１．５〜９の割合で含有し、セメントを溶融スラグ粒子の重量１に対して重量比で０．２５〜２．５の割合で含有し、さらに有機系接着剤を前記セメントに対して重量比で０．０１〜０．１の割合で含有している舗装構造体であることを特徴とする。
【００１１】
本考案の舗装構造体において、溶融スラグの密度は２．０ｇ／ｃｍ３〜２．３ｇ／ｃｍ３であり、水砕スラグの密度は１．７ｇ／ｃｍ３〜１．９ｇ／ｃｍ３である。また、本考案の舗装構造体は、１．０×１０−２ｃｍ／ｓｅｃ以上の透水係数と２５０リットル／ｍ３の以上の保水性を有する。また、本考案の舗装構造体は、５％以下のＳＢ係数を有する。
【００１２】
溶融スラグは、ガス化溶融炉等の高温処理が可能な焼却炉で生成された残渣物を１２００℃〜１５００℃で溶融し、その溶融物を水で冷却し、さらに粉砕することで得られる。溶融スラグは、暗褐色に近い色を示し、平均密度が２．０ｇ／ｃｍ３〜２．３ｇ／ｃｍ３であり、形状は平均径が０．０１〜１０ｍｍ程度の粒状である。
【００１３】
水砕スラグは、高炉で生成される溶融状態のスラグを水で急冷し、粉砕することで得られる。水砕スラグは、明灰色に近い色を示し、平均密度が１．７ｇ／ｃｍ３〜１．９ｇ／ｃｍ３であり、ｍｍ単位以下の無数の空孔を有した多孔質状（ポーラス状）の材質を有し、形状は平均径が０．０１〜１０ｍｍ程度の粒状である。
【００１４】
溶融スラグと水砕スラグとを比較すると、溶融スラグの方が材質的には脆い傾向を有している。
【００１５】
溶融スラグおよび水砕スラグは、必要とされるコストの大部分を、輸送コストが占めている。しかしながら、溶融スラグの原料は、地方自治体のゴミ焼却施設から入手できるので、入手先の場所が限られている水砕スラグの原料に比較して、原料の輸送費を低コストにできる。また、溶融スラグの場合は、全国のどこでも原料を入手できるので、処理施設を全国にくまなく設ければ、溶融スラグにした状態での輸送費も抑えることができる。このように、水砕スラグに比較して溶融スラグはより低コストにできるという極めて大きな優位性がある。
【００１６】
本考案では、溶融スラグと水砕スラグとを併用することで、低コスト、高強度、基準値以上の透水性および保水性を得ている。また、溶融スラグを用いることで、舗装構造体としての透水性と保水性を確保している。また、水砕スラグを併用することで強度を確保している。
【００１７】
本考案において、溶融スラグ粒子の重量１に対する水砕スラグの配合割合が１．５を下回ると、得られる舗装構造体の強度が低下し、溶融スラグ粒子の重量１に対する水砕スラグの配合割合が９を越えると、溶融スラグを用いる低コスト性のメリットが薄れる。また、溶融スラグ粒子の重量１に対するセメントの配合割合が０．２５を下回ると、舗装構造体としての強度や一体性が低下し、溶融スラグ粒子の重量１に対するセメントの配合割合が２．５を越えると、舗装構造体の透水性、保水性および吸水性が低下する。なお、溶融スラグと併用する骨材として水砕スラグ以外の材料を用いることは、所望の品質が得られず、特に透水性、保水性および吸水性の低下を招くので好ましくない。
【００１８】
本考案の舗装構造体は、多孔質性に富む水砕スラグと溶融スラグを骨材として用いているので、最低でも１．０×１０−２ｃｍ／ｓｅｃ程度、サンプル試験によれば６．７×１０−２ｃｍ／ｓｅｃといった大きな透水係数が得られる。このため、雨水の浸透が良い。また、骨材が多孔質であるので、２５０リットル／ｍ３以上の高い保水性が得られる。したがって、降雨を舗装構造体自体で貯水する能力に優れている。そして、これらの機能により、いわゆる打ち水効果（打ち水の気化熱によって舗装面の温度を低下させる効果）が極めて高く現れる優位性がある。これにより、いわゆるヒートアイランド現象を大きく緩和することができる。
【００１９】
また、本考案の舗装構造体は、乾燥状態で水に浸けた場合に７０ｍｍ以上の吸い上げ能力を示す。これは、保水能力に加えて、毛管現象により水分を吸い上げる能力が高いことを示している。この能力により、本考案の舗装構造体には、舗装構造体を設置する路床、
路盤からの水分の吸い上げ効果も得ることができ、路床、路盤に含まれる水分をも利用した舗装構造体表面の冷却作用を得ることができる。よって、舗装構造体を設置する路床、路盤の保水性が高い場合、打ち水効果をより長く維持することができる。また、路床、路盤に水分が含まれている場合、打ち水（散水）をしなくても、路床、路盤から水分を吸い上げ、表面の冷却効果を発揮させることができる。
【００２０】
また、透水性が高いので、激しい降雨があっても、舗装面から大地への雨水の適度な浸透が起こり、また高い吸水性および保水性があるので、下水や河川等に急激に雨水が流れ込む不都合を緩和する機能が高い。このような性質は、道路、遊歩道、公園あるいは広場といった場所における舗装構造として極めて有用となる。
【００２１】
透水係数は、一定圧力で試験体に加えた水の流入量と流出量とが等しくなった時おける浸透流量を単位面積、単位時間当たりで表した値であり、多孔質中における水の移動のし易さを表す指標である。この値が大きい程、水が浸透し易い性質であるといえる。
【００２２】
透水係数は、ダルシーの法則を用いた定水位透水試験、変水位透水試験、または圧密透水試験により求めることができる。
【００２３】
保水性とは、単位体積あたりに保持可能な水量である。保水性は、試料を２４時間水に浸し、その後重量を測定することで求められる。
【００２４】
透水係数が大きくても保水性が低ければ、舗装構造体の保水能力が低く、打ち水効果を長時間維持することができない。また逆に、保水性が高くても透水係数が小さければ、降雨量が多い時に舗装構造体に浸透する雨水が少なく、舗装面から雨水が周囲に流れ出てしまい、下水や河川への負担が大きくなってしまう。本考案では、骨材が多孔質性なため、舗装構造体に適したバランスのよい透水係数と保水性が得られる。
【００２５】
また、本考案の舗装構造体は、骨材の粒子自体に細かい空隙が存在している材料を用いているので、直射熱が分散され、いわゆる照り返しがきつくなく、また舗装面の温度がコンクリートやアスファルトのように高温にならないという優位性がある。また、溶融スラグおよび水砕スラグは、角張った形状を有しているので、舗装構造体の表面に細かい程度な凹凸形状が形成され、それにより、濡れても滑りにくい、水がはねにくい、適度な摩擦があり歩きやすい、といった優位性が得られる。
【００２６】
さらに本考案の舗装構造体は、上述のように骨材が角張った形状であり、しかもその粒自体が多孔質状であり、さらにその多孔質構造を構成する空隙が不定形かつ大きさが多様であるので、衝撃を吸収する能力に優れている。具体的には、弾性反発試験によるＳＢ係数が３〜５％と比較的ソフトな硬さを有している。ちなみに、コンクリート舗装のＳＢ値は１５％程度であり、アスファルト舗装のＳＢ値は７％程度である。この性質は、優れた歩行感覚や、公園や広場といった場所での安全性の確保といった観点からみて優れた性質となる。
【００２７】
ＳＢ値とは、直径２５．４ｍｍ、重さ６６．７ｇの鋼球を１ｍの高より自由落下させた際における試料表面からの剛球の跳ね返りの高さを％で表した値である。ＳＢ値は、試料の材質が硬質であれば大きくなり、弾性が大きければ小さな値となる。ＳＢ値が小さい程、衝撃の吸収性に優れているといえる。
【００２８】
本考案の舗装構造体は、特殊混和剤として有機系接着剤を用いている。この有機系接着剤は、舗装構造体の収縮を抑える収縮抑制剤として機能する。収縮が起こると、クラックが発生し、舗装構造体の強度が低下する。有機系接着剤によって収縮を抑制することで、クラックの発生を抑制し、舗装構造体の強度を確保する。
【００２９】
有機系接着剤としては、例えば変性エチレン酢酸ビニル系の接着剤を利用することができる。有機系接着剤としては、モルタルの接着性を増強する目的に販売されている増強剤を利用することができる。
【００３０】
有機系接着剤のセメントに対する配合量が１重量％を下回ると、収縮抑制剤としての効果が小さくなり好ましくない。また、セメントに対するその配合量が１０重量％超えると、得られる舗装構造体の透水性が低下し、本考案の製品が有する優位性が低下するので好ましくない。なお、セメントに対する有機系接着剤のより好ましい配合割合は、３〜８重量％である。
【００３１】
本考案の舗装構造体は、原料を現場で混練し、舗装する場所に直接流し込んで得ることも、あるいは工場等でブロック形状（あるいは所定の形状）に成形して得ることもできる。後者の場合、工場等で製造した舗装構造体を通常のブロックやタイルと同じように舗装材料として利用すればよい。
【考案の効果】
【００３２】
本考案によれば、骨材として溶融スラグと水砕スラグとを併用し、収縮抑制剤として有機系接着剤を用いたので、コンクリート舗装やアスファルト舗装に比較して遜色のない強度を有し、また特別な材料や舗装工程を必要とせず低コストであり、さらに透水性および保水性を有しているので環境にやさしく、さらにコンクリート舗装やアスファルト舗装に比較して衝撃吸収性に優れた舗装構造体が提供される。本考案の舗装構造体は、廃棄物を利用しているにもかかわらず、アスファルトやコンクリートを用いたものに比較して、優位な特徴を有し、しかも低コストで得ることができる。
【考案を実施するための最良の形態】
【００３３】
１．実施形態の製造例
以下、本考案の舗装構造体の製造方法の一例を具体的に説明する。本実施形態では、骨材として、水砕スラグと溶融スラグを用い、バインダーとしてポルトランドセメントを用い、収縮抑制剤として機能する特殊混和剤として変性エチレン酢酸ビニル系の接着剤を用いた。他に、好みの色を付けるための顔料および水道水を用いた。
【００３４】
溶融スラグは、可燃ごみを焼却するガス化溶融炉で得られる最終残渣物を１４００℃に加熱して溶融させ、それを水で急冷し、粉砕することで得た。得られた溶融スラグは、平均密度が２．１ｇ／ｃｍ３、平均径が８ｍｍ、８０重量％以上が２〜１５ｍｍ程度の径を有する粒状であった。
【００３５】
この溶融スラグは、シリカ（ＳｉＯ２）を３３重量％、石灰（ＣａＯ）を２３重量％、アルミナ（Ａｌ２Ｏ３）を１７重量％、酸化鉄（Ｆｅ２Ｏ３）を７重量％含んでいた。また、環境への悪影響が懸念される微量含有物を測定したところ、カドミウム、鉛、砒素、セレンの含有量は０．０１（ｍｇ／リットル）未満、六価クロムの含有量は０．０５（ｍｇ／リットル）未満、総水銀の含有量は０．０００５（ｍｇ／リットル）未満であり、厚生省の通知にある基準を満たしていることが確認された。下記表１に溶融スラグと高炉水砕スラグとの成分を比較したものを示す。
【００３６】
【表１】
0003101388.tif 000003
【００３７】
表１から分かるように、溶融スラグの主要成分は、高炉水砕スラグと類似性が高く、高炉水砕スラグと混合して骨材として用いる場合の適合性に優れている。
【００３８】
水砕スラグは、高炉で得られた溶融状態の最終残渣物を水で急冷し、粉砕することで得た。この水砕スラグは、平均密度が１．８ｇ／ｃｍ３、平均径が７ｍｍ、８０重量％以上が２〜１０ｍｍ程度の径を有する粒状であった。この水砕スラグは、シリカ（ＳｉＯ２）を３４重量％、石灰（ＣａＯ）を４２重量％、アルミナ（Ａｌ２Ｏ３）を１３重量％、酸化鉄（Ｆｅ２Ｏ３）を０．４重量％含んでいた。
【００３９】
セメントは、市販のポルトランドセメントである、特殊混和剤は、変性エチレン酢酸ビニル系の有機系接着剤である山宗化学株式会社から販売されているトマックエバー２００（商品名）またはタイトメント（商品名）を水で２倍に薄めたものを用いた。このトマックエバー２００（商品名）またはタイトメント（商品名）は、モルタルの接着増強剤として市販されている。
【００４０】
顔料は、薄い茶色を付与するための粉末（または粒状）の顔料を用いた。顔料は、市販されているものの中から適当なものを採用することができる。以上説明した材料を用い、下記表２に示す配合で試料を製造した。なお、下記表２の配合において、特殊混和剤（有機系接着剤）のセメントに対する割合は４重量％となる。
【００４１】
【表２】
0003101388.tif 000004
【００４２】
図１は、試料の製造に利用する枠型の概要を示す斜視図である。図２は、枠型に表２の配合の混練物を流し込み、固化させた状態を示す斜視図である。図３は、得られた試料の概要を示す斜視図である。
【００４３】
以下、製造手順を説明する。まず、通常のコンクリートを練るのに用いる容積１００リットルのミキサーを１．５回転／秒の回転速度で回転させた状態で、溶融スラグおよび水砕スラグ、セメント、顔料をこの順に投入し、１分３０秒空練り（水を入れない状態での練り）を行った。その後、特殊混和剤と水を加えて３分の本練りを行って、流動性のある混練物を得た。
【００４４】
上記混練物を１０ｃｍ×５０ｃｍ×５０ｃｍの木製の枠型１０１に流し込み、表面をならした後、７２時間の養生を行なって硬化させて図２の試料１０２を得、さらに、枠１０１をはずして図３に示す試料１０２を得た。ここでは、試料として板状のものを製造する例を説明したが、実際の施工においては、舗装を行う場所に直接混練物を流し込み、直接舗装構造体を作ってもよい。
【００４５】
なお、上記表１の配合割合にはある程度の幅があり、溶融スラグ粒子が１０〜４０ｋｇ、水砕スラグ粒子が６０〜９０ｋｇ、セメントが１０〜２５ｋｇ、特殊混和剤がセメントに対して１〜１０重量％の範囲で配合の調整が可能である。
【００４６】
２．実施形態の品質
得られた試料１０２のＳＢ値は、３．２％であり、透水係数は６．７×１０−２ｃｍ／ｓｅｃであった。本考案者らによる試験によると、コンクリート舗装のＳＢ値が１５％、アスファルト舗装のＳＢ値が７％であったので、試料１０２の硬さは、コンクリート舗装の１／４以下、アスファルト舗装の１／２程度である。また、試料１０２の曲げ強度は、６４．７ｋｇｆ／ｃｍ２であった。路面の舗装に用いる透水性コンクリートの曲げ強度が２５ｋｇｆ／ｃｍ２程度であるので、試料１０２の強度は十分に実用になる値であるといえる。
【００４７】
また、気温：３２℃、湿度：６７％、天候：晴れ、風力：微風の条件下において、直射日光が当たった状態で３リットルの散水を行った場合に、下記表３のデータを得た。
【００４８】
【表３】
0003101388.tif 000005
【００４９】
アスファルト舗装は、通常の道路の路面に使用されるものを試料と同じ寸法で製造したものである。コンクリートブロックは、側溝等の蓋に利用されるセメント板であり、１００ｃｍ×３０ｃｍ×４ｃｍ（厚さ）の寸法を有している。
【００５０】
表３を見れば分かるように、本考案を利用した試料は、高い打ち水効果を示す。このうち水効果は、散水後６０分経過しても上記温度よりも数度温度が高くなる程度の維持力を有していた。これは、試料の保水性が高いためである。なお、表３において、コンクリートブロックに打ち水効果が見られないのは、散水した水の滲み込みが極めて弱く、蒸発による冷却効果が長く維持できないためであると考えられる。また、表３から本考案を利用した試料は、散水前の状態においても直射日光下であまり高温にならないことが分かる。
【００５１】
また、上記表２の配合において、セメントと特殊混和剤との合計配合量を変えずに両者の配合比を変えた場合における特殊混和剤の配合割合と曲げ強度との相関について調べた結果を以下に示す。図４は、セメントに対する特殊混和剤の配合割合（重量％）と得られた舗装構造体の曲げ強度との相関関係を示す線図である。図４において、横軸は、セメントに対する特殊混和剤の配合割合（重量％）であり、縦軸は、曲げ強度の値（N／ｍｍ２）である。なお、図４に示すデータにおいて、セメントと特殊混和剤以外の材料の配合割合は全て表２に記載された値と同じである。
【００５２】
図４から明らかなように、セメントに対する特殊混和剤の配合割合が４重量％である場合に最も高い曲げ強度が得られる。おおよその概算であるが、実用上好ましい曲げ強度の範囲を最高値の９５％以上の範囲と定義すると、対応する図４の横軸の範囲は、誤差を含めて約３重量％〜約８重量％の範囲となる。つまりセメントに対して、３〜８重量％程度の有機系接着剤を配合した場合に実用上好ましい曲げ強度を得ることができる。
【００５３】
ちなみに、セメントに対する有機系接着剤の配合割合が３〜８重量％程度の範囲というのは、透水性や保水性を確保する観点から見ても好ましいことである。なぜなら、有機系接着剤の配合割合が増えると、本考案の優位性の一つである材質のミクロな多孔質性が損なわれる傾向が大きくなるが、上述の有機系接着剤の配合割合の範囲であれば、その悪影響を最低限に抑えることができるからである。こうして、有機系接着剤をセメントに対して３〜８重量％配合することで、高強度、高透水性および高保水性を同時に確保することができる。
【００５４】
また、得られた試料１０２の吸水性を確認する試験を行ったところ、以下に説明するように優れた吸水性能が確認された。まず、試料１０２を１０ｃｍ×１０ｃｍ×３０ｃｍの直方体に切断加工し、吸水性確認用試料を得、さらにそれを平均湿度６４％、平均温度２４℃の室内で２４時間放置し、自然乾燥させた。そして５ｃｍの深さに水道水を張った容器を用意し、そこに乾燥させた吸水性確認用試料を縦にしてその先端を静かに沈め、３０分放置した。その後、試料に吸い上げられた水の高さを目視で確認した。試料を５本製作し、試験を行ったところ、吸い上げ高は、７７ｍｍ〜８２ｍｍの範囲内に収まり、その平均値は、７８ｍｍであった。
【産業上の利用可能性】
【００５５】
本考案の舗装構造体は、溶融スラグと水砕スラグの有効な再利用を図ることができる点で産業上有用である。また、本考案の舗装構造体は、歩行者や自然環境に優しいので、遊歩道の舗装、道路の舗装、公園の舗装、各種広場の舗装への利用に適している。
【図面の簡単な説明】
【００５６】
【図１】試料の製造に用いる枠型を示す斜視図。
【図２】枠型内で硬化させられた試料を示す斜視図。
【図３】得られた試料を示す斜視図。
【図４】セメントに対する有機系接着剤の配合割合と得られる舗装構造体の曲げ強度との関係を示す線図。
【符号の説明】
【００５７】
１０１…枠型、１０２…試料。
【図１】
0003101388.tif 000006
【図２】
0003101388.tif 000007
【図３】
0003101388.tif 000008
【図４】
0003101388.tif 000009
【手続補正書】
【提出日】平成16年1月9日(2004.1.9)
【手続補正１】
【補正対象書類名】実用新案登録請求の範囲
【補正対象項目名】全文
【補正方法】変更
【補正の内容】
【実用新案登録請求の範囲】
【請求項１】
溶融スラグ粒子の重量１に対して、
多孔質性の水砕スラグ粒子を重量比で１．５〜９の割合で含有し、
セメントを重量比で０．２５〜２．５の割合で含有し、
有機系接着剤を前記セメントに対して重量比で０．０１〜０．１の割合で含有し、
板状の形状を有していることを特徴とする舗装構造体。
【請求項２】
前記溶融スラグ粒子の密度が２．０ｇ／ｃｍ３〜２．３ｇ／ｃｍ３であり、
前記水砕スラグ粒子の密度が１．７ｇ／ｃｍ３〜１．９ｇ／ｃｍ３であることを特徴とする請求項１に記載の舗装構造体。
【請求項３】
１．０×１０−２ｃｍ／ｓｅｃ以上の透水係数と２５０リットル／ｍ３以上の保水性を有することを特徴とする請求項１または２に記載の舗装構造体。
【請求項４】
５％以下のＳＢ係数を有することを特徴とする請求項１〜３のいずれかに記載の舗装構造体。
【請求項５】
前記有機系接着剤を前記セメントに対して重量比で０．０３〜０．０８の割合で含有していることを特徴とする請求項１〜４のいずれかに記載の舗装構造体。
【請求項６】
ブロック形状を有していることを特徴とする請求項１〜５のいずれかに記載の舗装構造体。
【請求項７】
乾燥状態で水に浸けた場合に７０ｍｍ以上の吸い上げ能力を示すことを特徴とする請求項１〜６のいずれかに記載の舗装構造体。
【手続補正２】
【補正対象書類名】明細書
【補正対象項目名】００１０
【補正方法】変更
【補正の内容】
【００１０】
本考案は、溶融スラグ粒子の重量１に対して、多孔質性の水砕スラグ粒子を重量比で１．５〜９の割合で含有し、セメントを溶融スラグ粒子の重量１に対して重量比で０．２５〜２．５の割合で含有し、さらに有機系接着剤を前記セメントに対して重量比で０．０１〜０．１の割合で含有し、板状の形状を有している舗装構造体であることを特徴とする。